(57)【要約】【課題】  フッ化水素による電池性能劣化を確実に防止することが可能なゲルポリマー電解質およびこのゲルポリマー電解質を備えたリチウム二次電池を提供する。【解決手段】  リチウムイオンを伝導可能なゲルポリマー電解質であって、アクリレート基またはメタクリレート基のいずれか一方または両方を有する基質モノマーとジオキソラン環を有する反応性モノマーとが重合されてなるマトリックスポリマーと、非水電解液とが混合されてなることを特徴とするゲルポリマー電解質を採用する。【選択図】        なし【特許請求の範囲】
【請求項１】
リチウムイオンを伝導可能なゲルポリマー電解質であって、アクリレート基またはメタクリレート基のいずれか一方または両方を有する基質モノマーと下記［化１］に示す構造のジオキソラン環を有する反応性モノマーとが重合されてなるマトリックスポリマーと、非水電解液とが混合されてなることを特徴とするゲルポリマー電解質。
【化１】
2005235684.tif 000004
ただし、上記［化１］において、Ｒ１はＣＨ３またはＲ２とつながるシクロヘキサン環であり、Ｒ２はＣＨ３、Ｃ２Ｈ５、ＣＨ（ＣＨ３）２、またはＲ１とつながるシクロヘキサン環のうちのいずれかであり、Ｒ３はＨもしくはＣＨ３である。
【請求項２】
前記基質モノマーと前記反応性モノマーとの合計に対する前記反応性モノマーの含有率が３質量％以上３０質量％以下の範囲であることを特徴とする請求項１に記載のゲルポリマー電解質。
【請求項３】
前記基質モノマーと前記非水電解液との合計に対する前記基質モノマーの含有率が０．１質量％以上２０質量％以下の範囲であることを特徴とする請求項１または請求項２に記載のゲルポリマー電解質。
【請求項４】
正極と、負極と、請求項１ないし請求項３のいずれかに記載されたゲルポリマー電解質とを具備してなることを特徴とするリチウム二次電池。
【発明の詳細な説明】
【技術分野】
【０００１】
本発明は、ゲルポリマー電解質およびリチウム二次電池に関するものであり、特に、電池特性を向上させるとともに機械的強度の経時変化の少ないゲルポリマー電解質に関するものである。
【背景技術】
【０００２】
リチウム二次電池の電解液には、リチウム塩としてＬｉＰＦ６などのフッ素を含む塩が一般的に用いられているが、このＬｉＰＦ６は、下記式に示すように、水分と反応してフッ化水素のようなハロゲン酸を生じさせるという性質が有る。
【０００３】
２ＬｉＰＦ６＋１２Ｈ２Ｏ→１２ＨＦ＋２ＬｉＰ（ＯＨ）６…（１）
【０００４】
上記の反応は、例えば、リチウム二次電池の電解液に微量の水分が混入し、さらにこのリチウム二次電池が高温下で使用または放置された場合に進行しやすい。従来、発生したフッ化水素ＨＦによって、集電体や正極活物質等の電池構成材料が劣化されてしまうという問題があった。電池構成材料の劣化は、電池の内部抵抗が上昇する等の電池性能に悪影響を及ぼす場合が多い。また、ポリエチレンオキサイド（ＰＥＯ）系のポリマー電解質を用いたリチウム二次電池においては、発生したＨＦによりポリマーマトリックスが切断され、ポリマー電解質が液状化するという問題があった。
【０００５】
以上のフッ化水素による問題に対しては、従来から、下記特許文献１、２、３にそれぞれ記載されているように、フッ化水素の発生を抑制したり、発生したフッ化水素を捕捉（中和）することにより、フッ化水素による悪影響をできるだけ軽減する対処がなされてきた。
【特許文献１】特開平１１−３５４１５３号公報
【特許文献２】特開２００２−３４３３６４号公報
【特許文献３】特開平０９−２４５８３２号公報
【発明の開示】
【発明が解決しようとする課題】
【０００６】
特許文献１では、リチウム塩としてＬｉＰＦ６の代わりにリチウムイミド塩を用いるか、あるいはＬｉＰＦ６等のフッ素を含む塩とリチウムイミド塩との混合物を用いることによって、フッ化水素の発生の抑制を目指している。しかし、リチウムイミド塩は熱分解温度がＬｉＰＦ６に比べて高いためＨＦ発生抑制の効果は得られるであろうが、電池特性ではＬｉＰＦ６塩を用いた電池に及ばないという問題がある。
また、特許文献２では、発生したＨＦをＳｉＯ２と反応させることによりフッ化水素ＨＦの反応性を押さえ込んでいる。さらに特許文献３では、1,4,8,11−テトラアザシクロテトラデカンを添加することによりＨＦを中和させ、フッ化水素ＨＦの反応性を押さえ込んでいる。これら特許文献２および３についても、ＨＦ抑制効果は見られるように思われるが、添加物の反応性、反応生成物の安定性など電池性能に及ぼす不安がある。
【０００７】
本発明は、上記事情に鑑みてなされたものであって、フッ化水素による電池性能劣化を確実に防止できるとともに、液状化による機械的強度の低下が小さいゲルポリマー電解質およびこのゲルポリマー電解質を備えたリチウム二次電池を提供することを目的とする。
【課題を解決するための手段】
【０００８】
上記の目的を達成するために、本発明は以下の構成を採用した。
本発明のゲルポリマー電解質は、リチウムイオンを伝導可能なゲルポリマー電解質であって、アクリレート基またはメタクリレート基のいずれか一方または両方を有する基質モノマーと下記［化１］に示す構造のジオキソラン環を有する反応性モノマーとが重合されてなるマトリックスポリマーと、非水電解液とが混合されてなることを特徴とする。
ただし、［化１］において、Ｒ１はＣＨ３またはＲ２とつながるシクロヘキサン環であり、Ｒ２はＣＨ３、Ｃ２Ｈ５、ＣＨ（ＣＨ３）２、またはＲ１とつながるシクロヘキサン環のうちのいずれかであり、Ｒ３はＨもしくはＣＨ３である。
【０００９】
【化１】
2005235684.tif 000002
【００１０】
また本発明のゲルポリマー電解質は、先に記載のゲルポリマー電解質であり、前記基質モノマーと前記反応性モノマーとの合計に対する前記反応性モノマーの含有率が３質量％以上３０質量％以下の範囲であることを特徴とする。
【００１１】
また本発明のゲルポリマー電解質は、先に記載のゲルポリマー電解質であり、前記基質モノマーと前記非水電解液との合計に対する前記基質モノマーの含有率が０．１質量％以上２０質量％以下の範囲であることを特徴とする。
【００１２】
次に本発明のリチウム二次電池は、先に記載のゲルポリマー電解質であり、正極と、負極と、請求項１ないし請求項３のいずれかに記載されたゲルポリマー電解質とを具備してなることを特徴とする。
【発明の効果】
【００１３】
本発明のゲルポリマー電解質によれば、フッ化水素による電池性能劣化を確実に防止することができる。
【発明を実施するための最良の形態】
【００１４】
以下、本発明の実施の形態を詳細に説明する。
本実施形態のリチウム二次電池は、本発明に係るゲルポリマー電解質と、リチウムを吸蔵・放出することが可能な正極及び負極とで概略構成されている。ゲルポリマー電解質は、マトリックスポリマーおよび非水電解液を少なくとも含有して構成されている。また、非水電解液は、ゲルポリマー電解質のみならず、正極および負極にも含浸されている。
【００１５】
本発明に係るゲルポリマー電解質は、正極と負極の間に配置されており、リチウムイオンを伝導する機能を有している。また、ゲルポリマー電解質は、セパレータとしての機能をも有している。すなわち、本発明に係るゲルポリマー電解質は、従来のポリオレフィン系のセパレータに代えて、正極および負極を隔離する機能を有している。なお、本発明に係るゲルポリマー電解質と従来のセパレータを併用してもよいのは勿論である。この場合のセパレータとしては、多孔質のポリプロピレンフィルム、多孔質のポリエチレンフィルム等を適宜使用できる。
【００１６】
本発明に係るゲルポリマー電解質は、アクリレート基またはメタクリレート基のいずれか一方または両方を有する基質モノマーおよび上記［化１］に示す構造のジオキソラン環を有する反応性モノマーとが重合されてなるマトリックスポリマーと、非水電解液とが混合されて形成されている。このゲルポリマー電解質においては、マトリックスポリマーに非水電解液を含浸させることでマトリックスポリマーがゲル化され、非水電解液がマトリックスポリマーに保持される。また、本発明に係るポリマー電解質は、マトリックスポリマーの原料モノマーと非水電解液との混合物をポリマー化させることで、ゲル化されたマトリックスポリマーが形成され、非水電解液がマトリックスポリマーに保持されている。
【００１７】
マトリックスポリマーを構成する基質モノマーは、アクリレート基またはメタクリレート基のいずれか一方または両方を有するものであればどのようなものでもよいが、好ましくは２−プロペメノイック酸α，ω−ポリ（オキシ−2,1−エタンジイル）エステルを用いることが好ましい。また、基質ポリマーとして、2-プロペメノイック酸α，ω−ポリ（オキシ−1/2-メチル-2,1−エタンジイル）エステルや、1,1,1-トリス〔プロペノイルオキシポリ（エチレンオキシ）メチル〕プロパンなどを用いてもよい。非水電解液の保持は主にこの基質ポリマーによってなされる。
【００１８】
次に、マトリックスポリマーを構成する反応性モノマーは、ジオキソラン環を有する上記［化１］に示す構造のモノマーが好ましい。ただし、上記［化１］において、Ｒ１はＣＨ３またはＲ２とつながるシクロヘキサン環であり、Ｒ２はＣＨ３、Ｃ２Ｈ５、ＣＨ（ＣＨ３）２、またはＲ１とつながるシクロヘキサン環のうちのいずれかであり、Ｒ３はＨもしくはＣＨ３である。
【００１９】
［化１］に示す反応性モノマーは、Ｒ３基に結合する二重結合を有しており、この二重結合によって基質モノマーとラジカル重合して、マトリックスポリマーを形成することができる。このようにして、反応性ポリマーをマトリックスポリマー中に均一に分散させて含ませることができる。
また、本発明に係る反応性モノマーは、分子内にジオキソラン環構造を有しており、このジオキソラン環はカチオン重合する性質を有しており、ＬＩＰＦ６等の分解により生成したフッ化水素等の遊離酸によって容易に開環し、遊離酸を捕捉（中和）することができる。これにより、ＨＦ等による電池構成材料の劣化を防止して電池特性を向上させることができる。
更に、上記のジオキソラン環構造は、遊離酸の存在下でカチオン重合を起こして他のジオキソラン環と重合するので、ＨＦを捕捉するとともにマトリックスポリマーの機械的強度をより高めることができる。これにより、ゲルポリマー電解質の液状化を防止できる。
【００２０】
なお、ジオキソラン環は、フッ化水素と反応することによりはじめて開裂するものであり、反応性モノマーと基質モノマーの重合の際には何ら重合反応に寄与するものではない。
また、ジオキソラン環と同様の効果が期待されるものとしてエポキシ環があるが、ジオキソラン環はエポキシ環に比べて開環に要するエネルギー準位が高いという性質がある。これにより、ゲルポリマー電解質の形成の際にジオキソラン環が開裂するおそれがなく、フッ化水素発生時にジオキソラン環の開裂反応を起こさせることができる。
【００２１】
基質モノマーと反応性モノマーとの合計に対する反応性モノマーの含有率は、３質量％以上３０質量％以下の範囲が好ましい。反応性モノマーの含有率が３質量％未満では、ＨＦ等の遊離酸を完全に捕捉することができなくなるので好ましくなく、含有率が３０質量％を超えると基質モノマーの含有率が相対的に減少し、非水電解液を十分に含有することができなくなるので好ましくない。
【００２２】
また、基質モノマーと非水電解液との合計に対する基質モノマーの含有率は、０．１質量％以上２０質量％以下の範囲であることが好ましい。基質モノマーの含有率が０．１質量％未満であると、非水電解液を十分に含有することができなくなるとともに電池特性へのポリマー添加の影響が見られなくなるので好ましくなく、含有率が２０質量％を超えると、非水電解液の含有率が相対的に低下してリチウムイオンのイオン伝導度が低下するので好ましくない。
【００２３】
次に、ゲルポリマー電解質を構成する非水電解液としては、例えば、非プロトン性溶媒にリチウム塩が溶解されてなる有機電解液を例示できる。
非プロトン性溶媒としては、プロピレンカーボネート、エチレンカーボネート、ブチレンカーボネート、ベンゾニトリル、アセトニトリル、テトラヒドロフラン、２−メチルテトラヒドロフラン、γ−ブチロラクトン、ジオキソラン、４−メチルジオキソラン、Ｎ、Ｎ−ジメチルホルムアミド、ジメチルアセトアミド、ジメチルスルホキシド、ジオキサン、１，２−ジメトキシエタン、スルホラン、ジクロロエタン、クロロベンゼン、ニトロベンゼン、ジメチルカーボネート、メチルエチルカーボネート、ジエチルカーボネート、メチルプロピルカーボネート、メチルイソプロピルカーボネート、エチルブチルカーボネート、ジプロピルカーボネート、ジイソプロピルカーボネート、ジブチルカーボネート、ジエチレングリコール、ジメチルエーテル等の非プロトン性溶媒、あるいはこれらの溶媒のうちの二種以上を混合した混合溶媒、さらにリチウム二次電池用の溶媒として従来から知られているものを例示でき、特にプロピレンカーボネート、エチレンカーボネート、ブチレンカーボネートのいずれか１つを含むとともにジメチルカーボネート、メチルエチルカーボネート、ジエチルカーボネートのいずれか１つを含むものが好ましい。
【００２４】
リチウム塩としては、ＬｉＰＦ６、ＬｉＢＦ４、ＬｉＳｂＦ６、ＬｉＡｓＦ６、ＬｉＣｌＯ４、ＬｉＣＦ３ＳＯ３、Ｌｉ（ＣＦ３ＳＯ２）２Ｎ、ＬｉＣ４Ｆ９ＳＯ３、ＬｉＳｂＦ６、ＬｉＡlＯ４、ＬｉＡlＣl４、ＬｉＮ（ＣｘＦ２ｘ＋１ＳＯ２）（ＣｙＦ２ｙ十１ＳＯ２）（ただしｘ、ｙは自然数）、ＬｉＣｌ、ＬｉＩ等のうちの１種または２種以上のリチウム塩を混合させてなるものや、リチウム二次電池用のリチウム塩として従来から知られているものを例示でき、特にＬｉＰＦ６、ＬｉＢＦ４のいずれか１つを含むものが好ましい。
【００２５】
次に、正極としては、正極活物質と、結着材と、更に必要に応じて導電助材とを混合し、これらを金属箔若しくは金属網からなる集電体に塗布してシート状に成形したものを例示できる。また、正極活物質と、結着材と、更に必要に応じて導電助材とを混合し、これらをペレット状に成形したものも例示できる。
正極活物質としては、ＬｉＭｎ２Ｏ４、ＬｉＣｏＯ２、ＬｉＮｉＯ２、ＬｉＦｅＯ２、Ｖ２Ｏ５、ＴｉＳ、ＭｏＳ等、及び有機ジスルフィド化合物や有機ポリスルフィド化合物等のリチウムを吸蔵、放出が可能な材料を例示できる。
【００２６】
また負極としては、負極活物質と、結着材と、更に必要に応じて導電助材とを混合し、これらを金属箔若しくは金属網からなる集電体に塗布してシート状に成形したものを例示できる。また、負極活物質と、結着材と、更に必要に応じて導電助材とを混合し、これらをペレット状に成形したものも例示できる。
負極活物質としては、可逆的にリチウムイオンを吸蔵・放出できるものが好ましく、例えば、人造黒鉛、天然黒鉛、黒鉛化炭素繊維、非晶質炭素等を含むものを例示できる。また金属リチウムも負極として使用できる。
【００２７】
本実施形態のリチウム二次電池は第１に、あらかじめシート状に成形したゲルポリマー電解質と、正極および負極を積層し、更に場合によって非水電解液を添加することにより製造することができる。
この第１の製造方法において、ゲルポリマー電解質を得るには、基質モノマーと反応性モノマーと非水電解液とを所定量混合し、この混合物にラジカル重合開始剤として公知の過酸化物を添加し、光照射または加熱を行って基質モノマーと反応性モノマーとをラジカル重合させ、マトリックスポリマーを形成すると同時にこのマトリックスポリマーを非水電解液でゲル化させることにより形成することができる。
【００２８】
また、本実施形態のリチウム二次電池は第２に、セパレータと正極と負極を積層して積層体とし、この積層体に対して非水電解液および基質モノマーおよび反応性モノマーからなる混合物を含浸させ、基質モノマーと反応性モノマーを重合させてゲルポリマー電解質を形成することにより製造することができる。先に述べた第一の製造方法ではセパレータは用いても用いなくてもよいが、この第二の方法では正極と負極を隔離するためにセパレータが必須である。
上記第２の方法において具体的には、例えば、正極と負極とセパレータとからなる積層体を電池容器に収納し、ゲルポリマー電解質の構成材料を含む上記の混合物を電池容器に更に注液してから、電池容器内部でラジカル重合させてゲルポリマー電解質を形成すればよい。このように、非水電解液を含む電解質構成材料を電池容器にあらかじめ注液しておくことにより、負極や正極の内部にまで電解質構成材料が浸透し、この状態でラジカル重合させることで、正極および負極内部に非水電解液を常に保持させることができ、充放電反応を円滑に進めることができる。
【実施例】
【００２９】
以下、本発明をアルミパウチ封入型のポリマー電池に適用した具体的な実施例と比較例を挙げて更に詳細に説明する。なお、本発明は以下に示した実施例に限定されるものではないことは言うまでもない。
（正極および負極の作製）
ＬｉＣｏＯ２を９１質量％、導電剤としてグラファイトを６質量％、結着剤としてＰＶｄＦを３質量％の割合で混合して正極合剤を作製し、これをＮ−メチル−２−ピロリドン（ＮＭＰ）に分散させてスラリーとした。そして、このスラリーを正極集電体であるアルミニウム箔の片面に塗布し、乾燥後ローラープレス機で圧縮形成して正極シート（正極）を製造した。
また、グラファイトを９０質量％、結着剤としてＰＶｄＦを１０質量％の割合で混合して負極合剤を作製し、これをＮＭＰに分散させてスラリーとした。そして、このスラリーを負極集電体である銅箔の片面に塗布し、塗布後ローラープレス機で圧縮形成して負極シート（負極）を製造した。
【００３０】
（ゲルポリマー電解質の構成材料の調製）
溶媒としてエチレンカーボネート（ＥＣ）とジエチルカーボネート（ＤＥＣ）を体積比でＥＣ：ＤＥＣ＝２：８の割合で混合し、更にリチウム塩としてＬｉＰＦ６を１モル／Lの比率で混合してなる非水電解液を調製した。これをＥＬ−０とした。
次に、基質モノマーとして２−プロペノイック酸α，ω−ポリ（オキシ−2,1−エタンジイル）エステルを、上記のＥＬ−０との質量比でＥＬ−０：基質モノマー＝９５：５となるようにＥＬ−０に配合し、十分撹拌して均一溶液とし、これをＥＬ−１とした（比較例）。
【００３１】
また、基質モノマーとして２−プロペノイック酸α，ω−ポリ（オキシ−2,1−エタンジイル）エステルと、反応性モノマーとして（２−メチル−２エチル−1,3−ジオキソラン−４−イル）メチルアクリレート（大阪有機株式会社製ＭＥＤＯＬ１０）とを混合し、これら混合モノマーを上記のＥＬ−０との質量比でＥＬ−０：混合モノマー＝９５：５となるようにＥＬ−０に配合し、十分撹拌して均一溶液とし、これをＥＬ−２とした（実施例）。なお、上記基質モノマーと上記反応性モノマーの混合割合は質量比で、基質モノマー：反応性モノマー＝９：１とした。
【００３２】
また、基質モノマーとして２−プロペノイック酸α，ω−ポリ（オキシ−2,1−エタンジイル）エステルと、反応性モノマーとして（２−メチル−２エチル−1,3−ジオキソラン−４−イル）メチルメタクリレート（大阪有機株式会杜製ＭＥＤＯＬ３０）とを混合し、これら混合モノマーを上記のＥＬ−０との質量比でＥＬ−０：混合モノマー＝９５：５となるようにＥＬ−０に配合し、十分撹拌して均一溶液とし、これをＥＬ−３とした（実施例）。なお、上記基質モノマーと上記反応性モノマーの混合割合は質量比で、基質モノマー：反応性モノマー＝９：１とした。
【００３３】
（リチウム二次電池の製造）
正極と負極とポリプロピレン製セパレータを積層した状態でアルミラミネート材に収納し、更に、上記のＥＬ−１（比較例）、ＥＬ−２（実施例）、ＥＬ−３（実施例）の溶液をそれぞれ注液し、更に重合開始剤として過酸化物であるビス-（4-t-ブチルシクロヘキシル）パーオキシジカーボネートを添加し、７０℃で４時間加熱することにより、ゲルポリマー電解質を形成させてポリマーリチウム二次電池ＰＬ−１（比較例）、ＰＬ−２（実施例）、ＰＬ−３（実施例）を作製した。なお、ＰＬ−１、ＰＬ−２、ＰＬ−３はそれぞれ、ＥＬ−１、ＥＬ−２、ＥＬ−３から製造したものである。
【００３４】
また、上記のＥＬ−１、ＥＬ−２、ＥＬ−３の溶液を別のアルミラミネート材にそれぞれ注液し、重合開始剤として過酸化物としてビス-（4-t-ブチルシクロヘキシル）パーオキシジカーボネートを添加し、７０℃で４時間加熱することにより、機械強度測定用のゲルポリマー電解質を製造した。
【００３５】
上記のポリマーリチウム二次電池ＰＬ−１、ＰＬ−２、ＰＬ−３について、放電レート特性および低温放電特性を測定した。放電レート特性は、１サイクル目は充電電流０．５Ｃ、放電電流０．２Ｃにて０．２Ｃ放電容量を測定し、2サイクル目においては、充電電流０．５Ｃ、放電電流２Ｃにて２Ｃ放電容量を測定し、０．２Ｃ放電容量に対する２Ｃ放電容量の割合を放電レート値とした。
また、低温放電特性は、1サイクル目は２０℃において充電電流０．５Ｃ、放電電流１Ｃにて２０℃での１Ｃ放電容量を測定し、１サイクル目は２０℃において充電電流０．５Ｃで充電を行い、−２０℃にて放電電流１Ｃにて−２０℃での１Ｃ放電容量を測定し、２０℃での１Ｃ放電容量に対する−２０℃での１Ｃ放電容量の割合を低温放電特性値とした。
結果を表１に示す。
更に、上記の機械強度測定用のゲルポリマー電解質の機械的強度を、高分子計器株式会社製Ｆ型デュロメータを用いて測定した。このゲル強度は、重合（ゲル化）直後の強度と、重合（ゲル化）から２０日間経過した後の強度との割合（重合直後／２０日後）で示す。結果を表１に併せて示す。
【００３６】
【表１】
2005235684.tif 000003
【００３７】
表１に示すように、反応性モノマーを有するＰＬ−２およびＰＬ−３（いずれも実施例）の電池は、反応性モノマーが添加されていないＰＬ−１の電池（比較例）に比べて、放電レートおよび低温放電特性のどちらも良好な値を示していることがわかる。さらに、ゲル強度についてもＰＬ−２およびＰＬ−３はＰＬ−１と比べて、強度の耐久性に優れていることがわかる。
ＰＬ−２およびＰＬ−３の電池のゲルポリマー電解質には、電池特性に悪影響を及ぼすフッ化水素を捕捉するためのジオキソラン環が均一に導入されている。このため、ＰＬ−２およびＰＬ−３の電池では、ＬｉＰＦ６の分解により生じたＨＦがこのジオキソラン環により捕捉され、これにより電池構成材料の劣化が防止されて電池特性の劣化が防止されたものと考えられる。さらにＨＦの捕捉時にジオキソラン環自体が開裂してマトリックスポリマーが更に重合したため、機械的強度が向上してゲルの耐久性が改善されたものと考えられる。
【００３８】
以上説明したように、本発明に係るゲルポリマー電解質によれば、電池性能を低下させることなく、フッ化水素のような遊離酸の影響を排除することができる。また反応性モノマーを、基質モノマーと反応性モノマーの合計に対して３質量％以上３０質量％以下の範囲にすることにより、基質モノマー単独の場合と同等の初期ゲル強度が得られるとともに、十分なゲル強度低下抑制効果が得られることがわかる。